(57)【特許請求の範囲】
【請求項１】
ガラス単繊維を複数本束ねて糸とし、該糸を経糸及び緯糸として製織してなるガラス繊維織物原反を、水系液中で前記緯糸方向に張力をかけながら開繊処理する開繊処理工程と、
前記開繊処理後の前記ガラス繊維織物原反を、円柱形状のプレスロールと円柱形状のバックアップロールとからなる押圧ロールの外周面にて厚み方向に押圧する押圧処理工程と、備え、
前記押圧ロールは駆動ロールであり、
前記押圧ロールの周速が、前記ガラス繊維織物原反の走行速度と異なることを特徴とするガラス繊維織物の製造方法。
【請求項２】
前記押圧ロールの周速方向は、前記ガラス繊維織物原反の走行方向と同一であり、
前記押圧ロールの周速が、前記ガラス繊維織物原反の走行速度の０．９５倍以上１．０６倍未満であることを特徴とする請求項１に記載のガラス繊維織物の製造方法。
【請求項３】
前記開繊処理工程では、
スプレー方式、バイブロウオッシャー方式、又は超音波方式のいずれかの方式で前記ガラス繊維織物原反の開繊処理を行うことを特徴とする請求項１又は２に記載のガラス繊維織物の製造方法。
【請求項４】
前記開繊処理工程において、緯糸方向の張力が７〜１２ｋｇｆであることを特徴とする請求項１〜３のいずれか１項に記載のガラス繊維織物の製造方法。
【請求項５】
前記開繊処理工程において、経糸方向の張力がゼロであることを特徴とする請求項１〜４のいずれか１項に記載のガラス繊維織物の製造方法。
【発明の詳細な説明】
【技術分野】
【０００１】
本発明は、ガラス繊維織物の製造方法、ガラス繊維織物及びプリプレグに関するものである。
【背景技術】
【０００２】
従来から、ガラス繊維織物を薄化するために、開繊処理が広く行われている。一般的な開繊処理では、ガラス繊維織物は経糸方向に引っ張られながら搬送され処理される。このような開繊処理に関し、下記特許文献１に記載の技術が知られている。この種のガラス繊維織物では、経糸のうねり（上下ウェーブ）が大きいと、該うねりによって経糸が緯糸を抱き込む状態となり、緯糸の開繊が進みにくくなる。そこで、この特許文献１の技術では、ガラス繊維織物の経糸に過度の張力を加え該経糸のうねりが可及的に小さくなる状態で、繊維織物に適宜な開繊処理を施す。経糸のうねりを小さくし経糸が緯糸を拘束する力を小さくすることで、緯糸を良好に開繊させることが提案されている。
【先行技術文献】
【特許文献】
【０００３】
【特許文献１】特開２００１−２０７３７５号公報
【発明の概要】
【発明が解決しようとする課題】
【０００４】
しかしながら、従来の開繊処理のように、処理中の経糸にかかる張力によって経糸が集束してしまい開繊しにくくなるという問題があった。そして、経糸が十分に開繊しないことにより、ガラス繊維織物の薄化を十分に図ることが出来なくなってしまう。そこで、本発明は、経糸が十分に開繊したガラス繊維織物の製造方法、ガラス繊維織物、及びそれを用いたプリプレグを提供することを目的とする。
【課題を解決するための手段】
【０００５】
本発明のガラス繊維織物の製造方法は、ガラス単繊維を複数本束ねて糸とし、該糸を経糸及び緯糸として製織してなるガラス繊維織物原反を、水系液中で緯糸方向に張力をかけながら開繊処理する開繊処理工程と、開繊処理後のガラス繊維織物原反を、円柱形状のプレスロールと円柱形状のバックアップロールとからなる押圧ロールの外周面にて厚み方向に押圧する押圧処理工程と、備え、押圧ロールは駆動ロールであり、押圧ロールの周速が、ガラス繊維織物原反の走行速度と異なることを特徴とする。
また、押圧ロールの周速方向は、ガラス繊維織物原反の走行方向と同一であり、押圧ロールの周速が、ガラス繊維織物原反の走行速度の０．９５倍以上１．０６倍未満としてもよい。
また、開繊処理工程において、緯糸方向の張力が７〜１２ｋｇｆであってもよい。
また、開繊処理工程において、経糸方向の張力がゼロであってもよい。
【０００６】
この製造方法の開繊処理工程では、ガラス繊維織物原反に対し緯糸方向に張力をかけることで、緯糸のうねりが低減された状態で開繊処理が行われる。従って、緯糸のうねりが経糸を拘束する力が低減され、その結果、経糸を十分に開繊させることができる。また、水系液中で開繊処理を行うことにより、ガラス単繊維に付着している表面処理剤・バインダの拘束力が弛み、経糸の開繊を良好にすることができる。また、ガラス繊維織物原反を厚み方向に押圧することにより、緯糸も開繊させることができる。
【０００７】
また、例えば、ガラス繊維織物原反を経糸方向に搬送しながら開繊処理を行う場合を考えると、本来であれば、ガラス繊維織物原反に対して経糸方向の張力をかけながら搬送することが一般的である。ところが、この製造方法の開繊処理工程では、ガラス繊維織物原反に緯糸方向の張力をかけながら経糸方向に送る構成とすれば、経糸方向の張力がなくても経糸方向の搬送が実現できる。従って、搬送を伴う開繊処理工程を行う場合において、ガラス繊維織物原反に経糸方向の張力をかけないことも可能になる。その結果、開繊処理中の経糸の張力による経糸の集束が抑制され、経糸を十分に開繊させることができる。
【０００９】
また、開繊処理工程では、スプレー方式、バイブロウオッシャー方式、又は超音波方式のいずれかの方式でガラス繊維織物原反の開繊処理を行うこととしてもよい。
【発明の効果】
【００１４】
本発明のガラス繊維織物の製造方法、ガラス繊維織物及びプリプレグによれば、経糸が十分に開繊したガラス繊維織物の製造方法、ガラス繊維織物、及びそれを用いたプリプレグを提供することができる。
【図面の簡単な説明】
【００１５】
【図１】本発明のガラス繊維織物の製造方法を示す斜視図である。
【図２】押圧ロールとガラス繊維織物原反との接触部分を緯糸方向に見た側面図である。
【図３】（ａ）は、ガラス繊維織物を経糸方向に見た断面図であり、（ｂ）は、ガラス繊維織物を緯糸方向に見た断面図である。
【図４】本発明のプリプレグの断面図である。
【発明を実施するための形態】
【００１６】
以下、図面を参照しつつ本発明に係るガラス繊維織物の製造方法、ガラス繊維織物及びプリプレグの好適な実施形態について詳細に説明する。
【００１７】
図１には、ガラス繊維織物１の製造方法における開繊処理工程と押圧処理工程とを示す。開繊処理工程では、ガラス繊維織物原反３を経糸方向（矢印Ｙ方向）に連続的に走行させながら当該ガラス繊維織物原反３に開繊処理を施す。押圧処理工程では、開繊処理後のガラス繊維織物原反３を厚み方向に押圧する。
【００１８】
ガラス繊維織物原反３は、円形断面をなすガラス単繊維を複数本束ねて糸とし、該糸を経糸及び緯糸として製織してなるものである。ガラス繊維織物原反３は、経糸と緯糸とが直交するタイプの織物原反である。ここで用いられるガラス単繊維は、径３．０〜４．７μｍのものである。ガラス単繊維からガラス繊維織物原反３を得るまでの工程は公知の工程を採用すればよいので、詳細な説明を省略する。なお、ガラス繊維織物原反３について集束剤の乾式処理（脱油処理）を行うと、ガラス単繊維に付着している表面処理剤が加熱により硬化してガラス単繊維が動きにくくなり開繊の妨げになる。従って、開繊処理工程は、ガラス繊維織物原反３の脱油処理前に行うことが好ましい。
【００１９】
（開繊処理工程）
図１に示すように、開繊処理工程を行う開繊処理装置１１は、水系液１３（例えば、水）を充たした液槽１５と、液槽１５内に設置されたロータ１７とを備えている。ガラス繊維織物原反３は、ガイド１９を介してロータ１７の外周面に沿って配置される。開繊処理装置１１は、ガラス繊維織物原反３に対して経糸方向（矢印Ｙ方向）に張力をかけながら、ガラス繊維織物原反３を経糸方向に連続的に搬送する。ガラス繊維織物原反３に対する経糸方向の張力は適宜調整可能であるが、搬送に必要な通常の張力を採用すればよい。また、ガラス繊維織物原反３の走行速度（搬送速度）は、通常のガラス繊維織物の製造条件における走行速度を採用すればよい。
【００２０】
開繊処理工程では、ガラス繊維織物原反３は、経糸方向に搬送されて液槽１５内に連続的に送り込まれ、水系液１３中を通過して再び液槽１５外に送り出される。ガラス繊維織物原反３には、ロータ１７の外周面上で水系液１３に浸漬された位置において開繊処理が施される。開繊処理の具体的な方式は、スプレー方式、バイブロウオッシャー方式、又は超音波方式等の公知の方式を用いることができる。例えば、ロータ１７が、公知のバイブロウオッシャー装置のロータとして機能するように、外周面上に位置するガラス繊維織物原反３に対して圧力波を付与する構成とすればよい。
【００２１】
更に、開繊処理装置１１は、開繊処理中のガラス繊維織物原反３に対し緯糸方向（矢印Ｘ方向）の張力をかける緯糸方向張力付与手段を備えている。上記開繊処理は、ガラス繊維織物原反３に対し水系液１３中で緯糸方向の張力を付与しながら行われる。上記の緯糸方向張力付与手段を実現するための具体的な手法として、緯糸方向におけるガラス繊維織物原反３の両端部を狭持し緯糸方向に引っ張りながら搬送してもよい。このとき、ガラス繊維織物原反３にかける経糸方向の張力はゼロとしてもよい。すなわち、ガラス繊維織物原反３の両端部を狭持した狭持手段を経糸方向に送ることでガラス繊維織物原反３の両端部を経糸方向に送る構成とすれば、経糸方向の張力がなくても、開繊処理中のガラス繊維織物原反３を経糸方向に搬送することができる。また、上記の緯糸方向張力付与手段を実現するための具体的な手法として、例えば、ピンチエキスパンダー、わん曲ゴムローラー、回転周動ローラー、ミラボーローラー、又はテンターといったような周知の張力付与手段を採用することもできる。例えば、ロータ１７がミラボーローラーの機能を併せ持ち、外周面上のガラス繊維織物原反３を緯糸方向に延伸させる構成とすればよい。
【００２２】
開繊処理中のガラス繊維織物原反３には、搬送に伴う経糸方向の張力の他に、上記の緯糸方向張力付与手段による緯糸方向の張力が作用していることになる。緯糸方向張力付与手段による張力の大きさは、各ガラス繊維織物１の製造条件によって異なり、ガラス繊維織物１の開繊状態を確認しながら適宜決定すればよい。例えば、緯糸方向張力付与手段による張力の大きさは、７〜１２ｋｇｆである。また、前述した搬送に伴う経糸方向の張力も、ガラス繊維織物１の開繊状態を確認しながら、緯糸方向張力付与手段による張力とのバランスも考慮しながら、適宜決定すればよい。
【００２３】
なお、上述の開繊処理装置１１による開繊処理を２段階で繰り返し行ってもよい。なお、上述の開繊処理装置１１による開繊処理を３段階以上繰り返しても、開繊状態向上の効果は薄いと考えられる。また、上述の開繊処理装置１１による開繊処理の上流又は下流の位置において、ガラス繊維織物原反３に対し経糸方向にのみ張力をかけながら行う開繊処理を、更に加えて行ってもよい。
【００２４】
この開繊処理工程では、ガラス繊維織物原反３に対し緯糸方向にも張力をかけることで、緯糸のうねりが低減された状態で開繊処理が行われる。従って、緯糸のうねりが経糸を拘束する力が低減され、その結果、経糸を十分に開繊させることができる。その一方、この開繊処理工程では、緯糸方向の張力に起因して、緯糸の開繊状態は良好でない傾向にある。そこで、本実施形態の製造方法では、開繊処理工程の後、以下に説明する押圧処理工程を行う。
【００２５】
（押圧処理工程）
図１に示すように、上述の開繊処理装置１１の下流側には、押圧処理工程を行う押圧ロール２１が設けられている。押圧ロール２１は、ガラス繊維織物原反３を上下に挟み込み、緯糸方向に延在する回転軸を中心に回転する。ガラス繊維織物原反３が押圧ロール２１によって厚み方向に押圧されることで、緯糸が開繊する。押圧ロール２１による押圧力は、０．１〜５ＭＰａとすることが好ましく、その中でも０．５〜２ＭＰａとすると更に好ましい。押圧ロール２１におけるプレスロール及びバックアップロールの材質は、金属、硬質ゴム、ＦＲＰ樹脂など任意であるが、一方の材質が金属の場合には他方の材質は硬質ゴム又はＦＲＰ樹脂とすることが好ましい。なお、押圧処理工程では、経糸の開繊も更に良好になる。
【００２６】
更に、上記の押圧ロール２１は駆動ロールとすることが好ましく、また、押圧ロール２１の周速を、ガラス繊維織物原反３の走行速度（搬送速度）と異なるように設定することが特に好ましい。この設定によれば、押圧ロール２１の外周面がガラス繊維織物原反３の表面を押さえ付けながら摺動することになり、押圧ロール２１がガラス繊維織物原反３を摺り潰すような動きが発生する。しかも、押圧ロール２１の摺動方向は、緯糸におけるガラス単繊維の配列方向（経糸方向）であるので、押圧ロール２１の摺動は、図２に示すように緯糸３２におけるガラス単繊維３２ａ同士の厚み方向の重なりを扁平に均すように作用する。図２では、押圧ロール２１の周速をガラス繊維織物原反３の走行速度よりもわずかに速くした例を示している。この場合、緯糸３２のガラス単繊維３２ａは、押圧ロール２１の外周面によって下方に押さえられながら走行方向前方に引きずられるので、ガラス単繊維３２ａが前後方向（走行方向）に整列し易くなり、その結果、緯糸３２が扁平化される。
【００２７】
このように、ガラス繊維織物原反３を単に押圧するだけでなく、ガラス繊維織物原反３を押圧ロール２１で摺り潰すような動きを加えることによって、緯糸を扁平化し緯糸の開繊状態を良好にすることができる。その結果、ガラス繊維織物原反３の厚みが減少し、薄化されたガラス繊維織物１が得られる。
【００２８】
具体的には、押圧ロール２１の周速方向をガラス繊維織物原反３の走行速度と同方向として、押圧ロール２１の周速を、ガラス繊維織物原反３の搬送速度の０．９５倍以上１．０６倍未満の範囲とすることが好ましい。押圧ロール２１の周速を、上記の範囲外とすれば、ガラス単繊維が傷つき毛羽が生じやすいという問題がある。また、ガラス繊維織物原反３上で押圧ロール２１を往復移動させることも考えられるが、この場合もガラス単繊維が傷つき毛羽が生じやすいという問題がある。
【００２９】
次に、上述のガラス繊維織物１の製造方法の作用効果について説明する。
【００３０】
上述の製造方法の開繊処理工程では、ガラス繊維織物原反３に対し緯糸方向にも張力をかけることで、緯糸のうねりが低減された状態で開繊処理が行われる。従って、緯糸のうねりが経糸を拘束する力が低減され、その結果、経糸を十分に開繊させることができる。また、経糸方向の張力も、ガラス繊維織物１の開繊状態を確認しながら、緯糸方向張力付与手段による張力とのバランスも考慮しながら、適宜決定されるので、経糸のうねりが緯糸を拘束する力が低減され、緯糸も開繊させることができる。また、前述のように、開繊処理中に、ガラス繊維織物原反３にかける経糸方向の張力をゼロとすることができる。従って、経糸の張力による経糸の集束が抑制され、経糸を十分に開繊させることができる。また、水系液１３中に浸漬された状態でガラス繊維織物原反３の開繊処理を行っているので、ガラス単繊維に付着している表面処理剤・バインダの拘束力が弛み、経糸及び緯糸の開繊を更に良好にすることができる。
【００３１】
また、開繊処理工程後には押圧処理工程を更に行い、ガラス繊維織物原反を厚み方向に押圧するので、特に緯糸を開繊させることができる。更に、押圧処理工程における押圧ロール２１の周速をガラス繊維織物原反３の走行速度と異なるように設定することで、ガラス繊維織物原反３を押圧ロール２１で摺り潰すような動きが発生し、緯糸の開繊状態を良好にすることができる。特に、径が３．０〜４．７μｍといった細いガラス単繊維を用いる場合、ガラス繊維織物原反３を単に押圧するだけでは、厚さ１０μｍ以下のガラス繊維織物１は得られないと考えられる。
【００３２】
以上のように、経糸と緯糸との開繊状態を良好にすることで、経糸及び緯糸が扁平化されてガラス繊維織物原反３の厚みが減少し、その結果、薄化されたガラス繊維織物１が得られる。また、薄化されたガラス繊維織物１を、プリプレグの材料として用いれば、薄化されたプリプレグを得ることができる。
【００３３】
続いて、本発明に係るガラス繊維織物及びプリプレグの好適な実施形態について説明する。本実施形態のガラス繊維織物１は、特に上述の製造方法によって好適に製造されるものである。また、本実施形態のプリプレグは、ガラス繊維織物１を材料として製造されるものである。
【００３４】
ガラス繊維織物１の薄化のため、経糸及び緯糸を構成するガラス単繊維の径は細い方が好ましい。具体的には、ガラス単繊維の径は３．０〜４．７μｍとすることが好ましく、３．５〜４．５μｍとすることが更に好ましく、３．３〜４．３μｍとすることが更に好ましく、その中でも４μｍ以下の範囲が更に好ましい。ガラス単繊維の径が３．０μｍ未満であれば、ガラス単繊維及びガラス繊維織物１の取り扱いが困難になる。また、ガラス単繊維の径が４．７μｍより大きいと、ガラス繊維織物１の薄化を十分に図ることが困難になる。
【００３５】
また、経糸・緯糸の１本を構成するガラス単繊維の本数は、１００本以下とすることが好ましく、８０本以下とすることがより好ましく、その中でも５０本以下とすることが更に好ましい。また、経糸・緯糸におけるガラス単繊維束の撚り数は少ない方が好ましい。具体的には、経糸、緯糸ともに、０．３Ｔ／ｍ以下であることが好ましく、０．１Ｔ／ｍ以下とすることがより好ましく、その中でも０Ｔ／ｍ（無撚り）とすることが更に好ましい。
【００３６】
また、薄化のためガラス繊維織物１の単重は低いことが好ましい。具体的には、単量を２５ｇ／ｍ２以下とすることが好ましく、１５ｇ／ｍ２以下とすることがより好ましい。また、ガラス繊維織物１の織り方（ガラス繊維織物原反３の織り方）は、平織りでも綾織でもよいが、平織りの方が好ましい。
【００３７】
ガラス繊維織物１の薄化のためには、経糸及び緯糸が扁平であるほど好ましい。ここで、経糸及び緯糸の扁平度合いの指標として「構成単繊維段数」なる量を定義し導入する。具体的には、図３（ａ）に示すように、ガラス繊維織物１の厚み方向に測った経糸３１の厚みｔ１を、当該経糸３１を構成するガラス単繊維３１ａの径ｄ１で除した値を、経糸３１の「構成単繊維段数」と定義する。同様に、図３（ｂ）に示すように、ガラス繊維織物１の厚み方向に測った緯糸３２の厚みｔ２を、当該緯糸３２を構成するガラス単繊維３２ａの径ｄ２で除した値を、緯糸３２の「構成単繊維段数」と定義する。構成単繊維段数は、ガラス単繊維が厚み方向に何段重なって糸を構成しているかを意味し、１以上の数値を示す。構成単繊維段数の値が小さいほど糸が扁平であることを意味し、究極的には、経糸及び緯糸において構成単繊維段数＝１であることが望まれる。
【００３８】
ガラス繊維織物１においては、経糸の構成単繊維段数と、緯糸の構成単繊維段数と、が何れも２．０以下であり、かつ、経糸の構成単繊維段数と緯糸の構成単繊維段数との合計が３．５以下である。経糸の構成単繊維段数と緯糸の構成単繊維段数とを上記のようにすることで、経糸・緯糸が十分に開繊し薄化されたガラス繊維織物を得ることができる。このような構成単繊維段数の値は、前述のガラス繊維織物１の製造方法により達成されるものである。例えば、ガラス単繊維の径が３．０μｍで、経糸の構成単繊維段数と緯糸の構成単繊維段数との合計が３．５以下であれば、厚さ１０．５μｍ（＝３．０μｍ×３．５）以下のガラス繊維織物１が達成される。
【００３９】
また、ガラス単繊維の径をＡ（ｍｍ）とし、糸の１本当たりに含まれるガラス単繊維の本数をＢ（本）とし、糸の配置密度をＣ（本／２５ｍｍ）とする。ガラス繊維織物１においては、経糸におけるＡ×Ｂ×Ｃの値及び緯糸におけるＡ×Ｂ×Ｃの値が、ともに８〜５０（ｍｍ／２５ｍｍ）であることが好ましい。また、経糸におけるＡ×Ｂ×Ｃの値及び緯糸におけるＡ×Ｂ×Ｃの値が、ともに１０〜３５（ｍｍ／２５ｍｍ）であることが更に好ましい。また、経糸におけるＡ×Ｂ×Ｃの値及び緯糸におけるＡ×Ｂ×Ｃの値が、ともに１２〜２０（ｍｍ／２５ｍｍ）であることが更に好ましい。
【００４０】
経糸のＡ×Ｂ×Ｃの値及び緯糸のＡ×Ｂ×Ｃの値を上記のようにすることで、薄化されたガラス繊維織物１を得ることができる。なお、Ａ＝０．００３ｍｍ、Ｂ＝５０本、Ｃ＝５０本／２５ｍｍとした場合が、Ａ×Ｂ×Ｃ≒８に対応する。Ａ×Ｂ×Ｃの値が８よりも小さいと、取り扱いが困難になる。Ａ×Ｂ×Ｃの値が５０よりも大きいと、経糸（又は緯糸）の構成単繊維段数が２．０を超え、ガラス繊維織物の十分な薄化を図ることが困難になる。
【００４１】
図４に示す本実施形態のプリプレグ４１は、以上のようなガラス繊維織物１を材料として公知の方法により製造することができる。具体的には、例えば、ガラス繊維織物１を型に嵌め、当該型にエポキシ系樹脂４３を流し込んで成形・硬化させることで、プリプレグ４１が完成する。薄化されたガラス繊維織物１を用いることにより、プリプレグ４１の薄化を図ることができる。
【００４２】
続いて、前述のガラス繊維織物１の製造方法の作用効果を確認すべく本発明者らが行った試験について説明する。
【００４３】
試験では、数種類のガラス繊維織物原反を用い条件を変えながらガラス繊維織物を作製し、表１に示す通り、参考例１〜２及び４と、実施例３と、比較例１〜２とのガラス繊維織物のサンプルを得た。
【００４４】
参考例１は、ＩＰＣ１０３７のガラス繊維織物原反に対して開繊処理工程と押圧処理工程とを行ったものである。開繊処理時における経糸方向の張力をｏｆｆとし、緯糸方向の張力はｏｎとして７〜１２ｋｇｆの範囲で適宜調整した。ガラス繊維織物原反の走行速度は２０ｍ／ｍｉｎとした。開繊処理は、バイブロウオッシャー方式で行った。押圧ロール２１による押圧力は１ＭＰａ（１０．２ｋｇ／ｃｍ２）とした。他の条件は、表１に示すとおりである。得られたガラス繊維織物は極薄ゆえに取り扱いが難しいため、樹脂で固めてプリプレグとした。作製したプリプレグを電子顕微鏡（ＳＥＭ（日立Ｓ−２３８０Ｎ））で観察・計測し、プリプレグの厚さ、構成単繊維段数（経糸、緯糸）、Ａ×Ｂ×Ｃの値、糸幅の各値を表１に示した。
【００４５】
参考例２は、ＩＰＣ１０１７のガラス繊維織物原反を用いたこと以外は参考例１と同じ条件とした。実施例３は、押圧ロール２１を駆動ロールとし、周速２１ｍ／ｍｉｎ（原反の走行速度の１．０５倍）で駆動した以外は参考例２と同じ条件とした。参考例４は、ガラス単繊維の径が３．５μｍであるガラス繊維織物原反３を用いたこと以外は参考例２と同じ条件とした。
【００４６】
比較例１は、ＩＰＣ１０３７のガラス繊維織物原反を用い開繊処理工程を行った。経糸方向の張力をｏｎとし、緯糸方向の張力をｏｆｆとした。ガラス繊維織物原反３の走行速度は２０ｍ／ｍｉｎとした。開繊処理は、バイブロウオッシャー方式で行った。押圧処理工程は行っていない。比較例２は、ＩＰＣ１０１７のガラス繊維織物原反を用いたこと以外は比較例１と同じ条件とした。その他、開繊処理工程と押圧処理工程とを行う前の未処理原反（ＩＰＣ１０１７）についても、同様の計測を行い表１に示した。
【００４７】
【表１】
0005516117.tif 000002
【００４８】
参考例２の糸幅と比較例２の糸幅とを比較する。糸幅の大小は、糸の扁平化の程度を意味し、糸幅が大きくなるほど糸が扁平化され織物の薄化に貢献する。未処理原反の緯糸の糸幅が１１３μｍであるところ、比較例２は未処理原反を開繊処理することにより、緯糸の糸幅が１５７μｍに拡大した。しかしながら比較例２では、未処理原反の経糸の糸幅が９７μｍであるところ、経糸の糸幅が８１μｍに縮小してしまった。その一方、開繊処理工程で緯糸方向の張力をｏｎとし、更に押圧処理工程も行った参考例２では、緯糸の糸幅は１１３μｍと未処理原反からほとんど変化がないが、経糸の糸幅は９７μｍから１３５μｍと拡大した。
【００４９】
ここで、経糸の糸幅＋緯糸の糸幅といった指標で比較すれば、参考例２が２４８μｍであり、比較例２が２３８μｍであるので、参考例２の方が比較例２よりも薄化の点で優れていることが判る。また、プリプレグの厚さや構成単繊維段数を比較しても、参考例２の方が比較例２よりも薄化の点で優れていることが判る。従って、原反に緯糸方向の張力をかけながら開繊処理を行い、その後押圧処理工程を行う製造方法によれば、ガラス繊維織物の薄化が可能であることが判った。
【００５０】
次に、参考例２と実施例３との緯糸の糸幅を比較すると、参考例２の１１３μｍに対し、実施例３では１３６μｍとより優れている。また、プリプレグの厚さは、参考例２の１３μｍに対し実施例３では１１μｍとより優れている。従って、押圧処理工程において押圧ロール２１を駆動ロールとし、原反の走行速度とは異なる周速で駆動する製造方法によれば、ガラス繊維織物の更なる薄化が可能であることが判った。
【００５１】
また、参考例２及び４と実施例３によれば、経糸の構成単繊維段数と、緯糸の構成単繊維段数と、が何れも２．０以下であり、経糸の構成単繊維段数と緯糸の構成単繊維段数との合計が３．５以下であるガラス繊維織物の製造が可能であることが示された。特に、実施例３では、プリプレグの厚さが１１μｍであるので、実施例３で製造されたガラス繊維織物自体の厚さは約１０μｍ程度の極薄であると考えられる。
【符号の説明】
【００５２】
１…ガラス繊維織物、３…ガラス繊維織物原反、１１…開繊処理装置、１３…水系液、２１…押圧ロール、３１…経糸、３２…緯糸、３１ａ，３２ａ…ガラス単繊維、４１…プリプレグ、Ｘ…緯糸方向、Ｙ…経糸方向。
【図１】
0005516117.tif 000003
【図２】
0005516117.tif 000004
【図３】
0005516117.tif 000005
【図４】
0005516117.tif 000006